(57)【要約】【課題】タイヤ形成用未加硫ゴムシートの製造においてＩＬジョイントアウト率を低減させた未加硫ゴムシートの製造装置および製造方法を提供する。【解決手段】高温度の未加硫ゴムをシート状に加工する未加硫ゴムシートの製造装置であって、クーリング部は前クーリング部と前クーリング部の下流に配置される後クーリング部とで構成され、前クーリング部の未加硫ゴムシートの移動速度は、カレンダー部の未加硫ゴムシートの移動速度とほぼ等しく、後クーリング部の未加硫ゴムシートの移動速度は、カレンダー部の未加硫ゴムシートの移動速度よりも遅く、ワインダ部の未加硫ゴムシートの移動速度は、カレンダー部の未加硫ゴムシートの移動速度よりも遅く、且つ後クーリングの未加硫ゴムシートの移動速度よりも速い未加硫ゴムシートの製造装置および製造方法。【選択図】図１
2010173223.tif 000002
【特許請求の範囲】
【請求項１】
高温度の未加硫ゴムをシート状に加工して未加硫ゴムシートを形成するカレンダー部と、前記未加硫ゴムシートを冷却ドラムを用いて冷却するクーリング部と、冷却された前記未加硫ゴムシートを巻取るワインダ部とを備え、
前記クーリング部は、前クーリング部と前クーリング部の下流に配置される後クーリング部とにより構成され、
前記前クーリング部の未加硫ゴムシートの移動速度は、前記カレンダー部の未加硫ゴムシートの移動速度とほぼ等しく、
前記後クーリング部の未加硫ゴムシートの移動速度は、前記カレンダー部の未加硫ゴムシートの移動速度よりも遅く、
前記ワインダ部の未加硫ゴムシートの移動速度は、前記カレンダー部の未加硫ゴムシートの移動速度よりも遅く、且つ前記後クーリングの未加硫ゴムシートの移動速度よりも速く移動するように構成されていることを特徴とする未加硫ゴムシートの製造装置。
【請求項２】
高温度の未加硫ゴムをシート状に加工して未加硫ゴムシートを形成するカレンダー工程と、前記未加硫ゴムシートを冷却ドラムを用いて冷却するクーリング工程と、冷却された前記未加硫ゴムシートを巻取る巻取り工程とを備え、
前記クーリング工程は、前クーリング工程と後クーリング工程とを備え、
前記前クーリング工程での未加硫ゴムシートの移動速度を、前記カレンダー工程での未加硫ゴムシートの移動速度とほぼ等しく、
前記後クーリング工程での未加硫ゴムシートの移動速度を、前記カレンダー工程での未加硫ゴムシートの移動速度よりも遅く、
前記巻取り工程での未加硫ゴムシートの移動速度を、前記カレンダー工程での未加硫ゴムシートの移動速度よりも遅く、且つ前記後クーリング工程での未加硫ゴムシートの移動速度よりも速く設定して未加硫ゴムシートを製造することを特徴とする未加硫ゴムシートの製造方法。
【発明の詳細な説明】
【技術分野】
【０００１】
本発明は、インスレーションカレンダーを用いて製造される未加硫ゴムシート（ＩＬ）の製造装置及び未加硫ゴムシートの製造方法に関する。
【背景技術】
【０００２】
タイヤのインナーライナ形成などに使用される未加硫ゴムシートは、高温度の未加硫ゴムを、図５のようにカレンダー部ａを通過させた後、クーリング部ｃにおいて冷却ドラムｂを用いて冷却して形成され、その後ワインダ部ｄに巻取られるようになっている（例えば、特許文献１）。
【０００３】
そして、製造された未加硫ゴムシートに、例えばチェーファがアセンブルされた後、タイヤ成形に使用される。
【０００４】
かかる未加硫ゴムシート製造のパスライン中では、従来各部間で未加硫ゴムシートが弛むことがないよう、未加硫ゴムシートに張力が加わるように各部の未加硫ゴムシートの移動速度の速度比を設定する必要があるとされ、カレンダー部ａに比べてワインダ部ｄの移動速度が速くなるように、例えば、カレンダー部：クーリング部：ワインダ部＝１００：１０１：１０３に設定されている。
【０００５】
しかしながら、このような速度比の下で製造された未加硫ゴムシートは、時間の経過と共にシュリンクし、製造したのちチェーファをアセンブルするまでの時間が短ければ、アセンブル後もシュリンクが起きる。図６は従来の未加硫ゴムシートの製造装置（インスレーションカレンダー）におけるワインダ部でサンプリングした未加硫ゴムシートのシュリンク量（％）（サンプル長さに対するシュリンクした長さの割合）の一例を示しており、図６に示した例ではシュリンク量は、約５％／ｈ（３６００ｓｅｃ）、約５．５％／３ｈとなる。なお、未加硫ゴムシートはブチルゴムＡ製のシートとタイガムＢ製のシートのダブリング品である。
【０００６】
そして、このように未加硫ゴムシートの製造後に５％程度のシュリンクが発生する場合には、チェーファをアセンブルした未加硫ゴムシートに、図７のようにチェーファＳ１００に波打ち現象が発生する。即ち製造後の未加硫ゴムシートＳのシュリンクが終わらないうちに、チェーファアセンブル装置で未加硫ゴムシートＳにチェーファをアセンブルすると、アセンブル時から成形時までの間に未加硫ゴムシートＳがシュリンク（例えば、アセンブル時の未加硫ゴムシート長：成形時の未加硫ゴムシート長＝１００：９７）するのに対して、チェーファＳ１００の長さは１００のまま変化しないため、図７（ａ）のようにアセンブル時にはフラットであったチェーファＳ１００は、成形時には図７（ｂ）のように波打ち状態となり、「波打ち品」としてアウトプットされてしまい、未加硫ゴムシートのスクラップやタイヤ構成部材の成形段階での製造ロスが多く発生する、即ち未加硫ゴムシートジョイントアウト率（ＩＬジョイントアウト率）が高いという問題がある。
【０００７】
上記の問題を解決するため、チェーファのアセンブル前にチェーファにプレテンションを加えたり、未加硫ゴムシートの養生時間を充分設ける等の対策が行われてきたが、多額の設備投資や養生スペース等を必要とするため、何れも適当な対策とは言えなかった。
【０００８】
そこで、本発明は、多額の設備投資や養生スペース等を必要とせずに製造段階で未加硫ゴムシートのシュリンクの発生を緩和してＩＬジョイントアウト率を低減させた未加硫ゴムシートの製造装置及び製造方法を提供することを課題とする。
【先行技術文献】
【特許文献】
【０００９】
【特許文献１】特開２００８−１３７３６１号公報
【発明の概要】
【発明が解決しようとする課題】
【００１０】
本発明者は、上記の課題の解決に鑑み、製造後のシュリンクの緩和方法について検討した結果、従来、製造後にシュリンクすることが当然と考えられていたものを、未加硫ゴムシートの製造ラインの各部の速度比に工夫を加えて巻取り前に強制的にシュリンクさせることにより、製造後のシュリンクを緩和することが可能であり、「波打ち」の発生を低減すことができることを見出し、本発明を完成するに至った。
【課題を解決するための手段】
【００１１】
本発明に係る未加硫ゴムシートの製造装置は、
高温度の未加硫ゴムをシート状に加工して未加硫ゴムシートを形成するカレンダー部と、前記未加硫ゴムシートを冷却ドラムを用いて冷却するクーリング部と、冷却された前記未加硫ゴムシートを巻取るワインダ部とを備え、
前記クーリング部は、前クーリング部と前クーリング部の下流に配置される後クーリング部とにより構成され、
前記前クーリング部の未加硫ゴムシートの移動速度は、前記カレンダー部の未加硫ゴムシートの移動速度とほぼ等しく、
前記後クーリング部の未加硫ゴムシートの移動速度は、前記カレンダー部の未加硫ゴムシートの移動速度よりも遅く、
前記ワインダ部の未加硫ゴムシートの移動速度は、前記カレンダー部の未加硫ゴムシートの移動速度よりも遅く、且つ前記後クーリングの未加硫ゴムシートの移動速度よりも速く移動するように構成されていることを特徴とする。
【００１２】
本発明の未加硫ゴムシートの製造方法は、
高温度の未加硫ゴムをシート状に加工して未加硫ゴムシートを形成するカレンダー工程と、前記未加硫ゴムシートを冷却ドラムを用いて冷却するクーリング工程と、冷却された前記未加硫ゴムシートを巻取る巻取り工程とを備え、
前記クーリング工程は、前クーリング工程と後クーリング工程とを備え、
前記前クーリング工程での未加硫ゴムシートの移動速度を、前記カレンダー工程での未加硫ゴムシートの移動速度とほぼ等しく、
前記後クーリング工程での未加硫ゴムシートの移動速度を、前記カレンダー工程での未加硫ゴムシートの移動速度よりも遅く、
前記巻取り工程での未加硫ゴムシートの移動速度を、前記カレンダー工程での未加硫ゴムシートの移動速度よりも遅く、且つ前記後クーリング工程での未加硫ゴムシートの移動速度よりも速く設定して未加硫ゴムシートを製造することを特徴とする。
【発明の効果】
【００１３】
本発明によれば、多額の設備投資や養生スペース等を必要とせずに製造後の未加硫ゴムシートのシュリンクの発生を緩和して、ＩＬジョイントアウト率を低減させた未加硫ゴムシートの製造装置及び製造方法を提供できる。
【図面の簡単な説明】
【００１４】
【図１】本発明の一実施の形態に係る未加硫ゴムシートの製造装置の概要を示す正面図である。
【図２】本発明の一実施の形態に係る未加硫ゴムシートの製造装置の概要を示す斜視図である。
【図３】カレンダー部から採取した未加硫ゴムシートの経過時間とシュリンク量の関係の一例を示すグラフである。
【図４】本発明の一実施の形態における製造後の経過時間と未加硫ゴムシートのシュリンク量の関係の一例を示すグラフである。
【図５】従来の未加硫ゴムシートの製造装置の概要を示す正面図である。
【図６】従来の未加硫ゴムシートの製造における製造後の経過時間と未加硫ゴムシートのシュリンク量の関係の一例を示すグラフである。
【図７】チェーファの波打ち現象を模式的に示す図である。
【発明を実施するための形態】
【００１５】
以下、本発明を実施の形態に基づいて説明する。なお、本発明は、以下の実施の形態に限定されるものではない。本発明と同一および均等の範囲内において、以下の実施の形態に対して種々の変更を加えることが可能である。
【００１６】
１．製造工程中における未加硫ゴムシートのシュリンクの調査
最初に、図５に示した構成の従来の製造装置を用いて未加硫ゴムシートのシュリンクに対するゴムの要素と製造ラインの要素の影響を調査した結果を説明する。調査は、カレンダー部から採取した未加硫ゴムシートのシュリンク量を測定し、前記図６に示したワインダ部から採取した未加硫ゴムシートのシュリンク量の測定結果と比較することにより行った。
【００１７】
（１）カレンダー部から採取した未加硫ゴムシートのシュリンク量の測定
カレンダー部を通過した直後のブチルゴムＡとタイガムＢの２種類のゴムからなる未加硫ゴムシートを採取し、シュリンク量を測定した。測定結果を図３に示す。
【００１８】
（２）測定結果と考察
図３より、カレンダー部から採取した未加硫ゴムシートのシュリンク量は、ブチルゴムＡについては約１．５％／３ｈ、タイガムＢについては約３．５％／３ｈであることが分かる。また、ワインダ部から採取した未加硫ゴムシートのシュリンク量は前記した通り約５．５％／３ｈである。図３と図６に示した測定結果から、ワインダ部から採取した製造後の未加硫ゴムシートのシュリンクにはゴムの要素と製造ラインの要素、具体的にはゴムの性質とインストレーションカレンダーにおける各部の速度比の影響が合わさったものであり、製造ラインを工夫すれば、シュリンクを低減できることが分かった。そして、この調査結果を基に、未加硫ゴムシートの製造装置に改良を加えることによりシュリンクの低減を図った。以下具体的に説明する。
【００１９】
２．本実施の形態に係る未加硫ゴムシートの製造装置の説明
（１）未加硫ゴムシートの製造装置の構成
最初に図面を用いて本実施の形態に係る未加硫ゴムシートの製造装置について説明する。図１は本発明の一実施の形態に係る未加硫ゴムシートの製造装置の概要を示す正面図、図２は本発明の一実施の形態に係る未加硫ゴムシートの製造装置の概要を示す斜視図である。
【００２０】
本装置は、カレンダー部１と、クーリング部２と、冷却された未加硫ゴムシートＳを巻取るワインダ部３と、これらを制御する図外の制御部を備え、各部の駆動手段（電動機）は前記制御部で制御される。
【００２１】
カレンダー部１は、高温度の未加硫ゴムを圧延して未加硫ゴムシートＳを形成するものであって、それぞれが一対のカレンダーロール１１を有する第一及び第二のカレンダー装置１２、１３を備え、Ａ配合の未加硫ゴムを第一カレンダー装置１２で圧延して第一未加硫ゴムシートＳ１を形成し、Ｂ配合の未加硫ゴムを第二カレンダー装置１３で圧延して第二未加硫ゴムシートＳ２を形成する。
【００２２】
クーリング部２は、前クーリング部２１と前クーリング部２１の下流に配置される後クーリング部２２とを有する。
【００２３】
前クーリング部２１では第一及び第二の未加硫ゴムシートＳ１、Ｓ２を重ね合わせると共に冷却する。前クーリング部２１の冷却ドラム２１ａはプルロールとして用いられ、カレンダー装置１２、１３から第一及び第二の未加硫ゴムシートＳ１、Ｓ２を引き出して後クーリング部２１に未加硫ゴムシートＳを送り出す。前クーリング部２１には未加硫ゴムシートＳに対する保持力を確保するための保持ロール２１ｂが冷却ドラム２１ａに付設されている。
【００２４】
後クーリング部２２は冷却ドラム２２ａ、２２ｂを上下２列で配列して構成され、未加硫ゴムシートＳを上列の冷却ドラム２２ａと下列の冷却ドラム２２ｂとの間を折り返しながら移動させることにより、未加硫ゴムシートＳの表裏両面を冷却ドラム２２ａ、２２ｂに交互に接触させて均一に冷却を行う。
【００２５】
本実施の形態における前クーリング部２１と後クーリング部２２は、従来のクーリング部ｃを前後に分けてそれぞれ別個に冷却ドラムの速度の調整ができるようになっている。
【００２６】
製造後の未加硫ゴムシートＳにはチェーファがアセンブルされる。また、未加硫ゴムシートＳはＡ配合の未加硫ゴムの第一未加硫ゴムシートＳ１とＢ配合の未加硫ゴムの第二未加硫ゴムシートＳ２のダブリング品である。
【００２７】
ワインダ部３は搬送コンベア３１と巻取りロール３２とで構成され、搬送コンベア３１上を搬送される未加硫ゴムシートＳを巻取りロール３２で巻取る。
【００２８】
（２）各部における未加硫ゴムシートの移動速度
本装置では、製造中に未加硫ゴムシートＳを強制的にシュリンクさせることができるように、カレンダー部１のカレンダー装置による第一及び第二の未加硫ゴムシートＳ１、Ｓ２の移動速度をワインダ部３による未加硫ゴムシートＳの移動速度よりも速く設定している。具体的には、カレンダー部１のカレンダー装置１２、１３による未加硫ゴムシートＳの移動速度を１００として、以下のように各部の速度比が設定されている。
【００２９】
イ．前クーリング部の未加硫ゴムシートの移動速度
前クーリング部２１の冷却ドラム２１ａによる未加硫ゴムシートＳの移動速度は、カレンダー部１のカレンダー装置１２、１３による未加硫ゴムシートＳ１、Ｓ２の移動速度とほぼ同じ速度である。
【００３０】
なお、ここでいう「ほぼ同じ速度」とは、両方の部における未加硫ゴムの移動速度が等しいかまたは、カレンダー部１と前クーリング部２１の間で未加硫ゴムシートに緩みが生じて冷却ドラムに未加硫ゴムシートＳが巻込まれることがなく、且つ未加硫ゴムが実質的に伸びるような大きな張力が加わらないように両方の部における未加硫ゴムシートＳの移動速度が接近していることを指す。具体的には、カレンダー部１と前クーリング部２１ａにおける未加硫ゴムシートの移動速度の比が１００：１０１のような場合を指す。なお、前記具体例で示したように、前クーリング部２１ａにおける未加硫ゴムシートの移動速度の方が僅かに速いことが好ましい。
【００３１】
ロ．後クーリング部の未加硫ゴムシートの移動速度
後クーリング部２２の冷却ドラム２２ａ、２２ｂによる未加硫ゴムシートＳの移動速度は、カレンダー部１の未加硫ゴムシートＳ１、Ｓ２の移動速度より遅い。具体的には、例えばカレンダー部１と後クーリング部２２における未加硫ゴムシートの移動速度の比が１００：９７である。
【００３２】
前記したように、前クーリング部２１における未加硫ゴムシートの移動速度をカレンダー部１における移動速度とほぼ等しくし、且つ後クーリング部２２における未加硫ゴムシートの移動速度をカレンダー部１の移動速度に比べて遅くすることによって、前クーリング部２１と後クーリング部２２との間の未加硫ゴムシートＳに弛みを発生させるようにしている。これにより未加硫ゴムシートＳを前後のクーリング部２１、２２間で冷却しながら強制的にシュリンクさせることができる。
【００３３】
ハ．ワインダ部の未加硫ゴムシートの移動速度
ワインダ部３の未加硫ゴムシートＳの移動速度は、カレンダー部１の未加硫ゴムシートＳ１、Ｓ２の移動速度より遅く、且つ後クーリング部２２の未加硫ゴムシートＳの移動速度より速い。具体的には、カレンダー部１と後クーリング部２２とワインダ部３の未加硫ゴムシートの移動速度の比は、例えば１００：９７：９８．５である。
【００３４】
前記のように、ワインダ部３の未加硫ゴムシートＳの移動速度は、カレンダー部１の未加硫ゴムシートＳ１、Ｓ２の移動速度より遅いため、未加硫ゴムシートを強制的にシュリンクさせることを妨げることがない。また、ワインダ部３の未加硫ゴムシートＳの移動速度は、後クーリング部の未加硫ゴムシートＳの移動速度より速いため、ワインダ部３の巻取りロールの手前で未加硫ゴムシートに緩みが生じてシワが発生するのを防ぐことができる。
【００３５】
このように、本実施の形態では、各部の速度比が例えば、カレンダー部：前クーリング部：後クーリング部：ワインダ部＝１００：１０１：９７：９８．５であるため、未加硫ゴムシートを巻取る前に強制的にシュリンクさせると共に、支障なく巻取ることができる。
【００３６】
３．本実施の形態の装置を用いた未加硫ゴムシートＳの製造方法の説明
（１）カレンダー工程
本工程では、予め熱入れされ、且つ混練されて可塑化された未加硫ゴムが高温度状態で、例えば図外の搬入コンベア等から第一及び第二のカレンダー装置１２、１３に投入される。第一及び第二のカレンダー装置１２、１３に投入された未加硫ゴムを圧延して第一及び第二の未加硫ゴムシートＳ１、Ｓ２を形成する。
【００３７】
（２）前クーリング工程
本工程では、第一及び第二の未加硫ゴムシートＳ１、Ｓ２を重ね合わせると共に冷却しながら未加硫ゴムシートＳを後クーリング部２に移動させる。また、前クーリング部２１による未加硫ゴムシートＳの移動速度を、例えばカレンダー部１による未加硫ゴムシートＳの移動速度よりも僅かに速くすることにより、未加硫ゴムシートＳを僅かな力で引っ張りながら移動させる。
【００３８】
（３）後クーリング工程
本工程では、後クーリング部２２の冷却ドラムによる未加硫ゴムシートＳの移動速度を、前クーリング部２１の冷却ドラムによる未加硫ゴムシートＳの移動速度よりも遅くすることにより、前クーリング部２１と後クーリング部２２との間の未加硫ゴムシートＳに弛みを発生させる。
【００３９】
（４）巻取り工程
冷却された未加硫ゴムシートＳを巻取る。また、ワインダ部３の未加硫ゴムシートの移動速度を、後クーリング部２２による未加硫ゴムシートＳの移動速度よりも僅かに速くすることにより、未加硫ゴムシートＳを僅かな力で引っ張りながら巻取る。
【００４０】
その後は、図外のチェーファアセンブル装置において、未加硫ゴムシートＳにチェーファを圧着ローラにより圧着する。
【００４１】
以上のように、本実施の形態に係る未加硫ゴムシートＳの製造装置及び製造方法においては、
（イ）速度比を制御して巻取り前に強制的にシュリンクを発生させることにより、製造後の未加硫ゴムシートＳのシュリンクが緩和されてＩＬジョイントアウト率が低減することができる。またチェーファのアセンブル精度を向上させることができる。
（ロ）また、ＩＬジョイントアウト率が低減できるため、未加硫ゴムシートＳのリジェクト率を低減することができる。
（ハ）本実施の形態では、従来１つであったクーリング部を前クーリング部２と後クーリング部２に分け、各クーリング部における未加硫ゴムシートの移動速度をそれぞれ別個に調整する構成を採用しているため、従来設備に簡易な改良を加えるだけであり、多額の設備投資や養生スペース等を必要としない。
【００４２】
４．各部における未加硫ゴムシートの移動速度の検討の実験例
次に各部における未加硫ゴムシートの移動速度の速度比について検討した実験の一例を以下に示す。
【００４３】
（１）実験方法
図１に示した構成のインスレーションカレンダーを用いて未加硫ゴムシートの製造を行った。表１に実験におけるカレンダー部１の未加硫ゴムシートの移動速度を１００とした時の各部の移動速度を示す。なお、実験で使用した未加硫ゴムＳ１、Ｓ２の厚さは、それぞれ０．９０ｍｍ、０．５５ｍｍであり、作製した未加硫ゴムシートＳの厚さは、１．４５ｍｍである。
【００４４】
【表１】
2010173223.tif 000003
【００４５】
（２）実験結果と考察
製造後のシュリンク量（％）（シュリンクの比率）
製造後の未加硫ゴムシートのシュリンク量（％）（シュリンクの比率）の測定結果を図４に示す。未加硫ゴムシートの移動速度が従来の標準の下では図６に示したように、約５％／ｈであったが、図４より本実験例では約３％／ｈに減少したことが分かる。このようにシュリンク量（％）を低減できたのは、各部の未加硫ゴムシートの移動速度の比を改良することにより未加硫ゴムシートの製造装置（インスレーションカレンダー）の影響をほぼ解消できたためと考えられる。
【実施例】
【００４６】
（１）実施方法
前記の実験結果を踏まえ、後クーリング部とワインダ部の移動速度の差を広げることにより後クーリング部とワインダ部間におけるしわの発生を抑制できることを確認した。この結果に基づき各部の未加硫ゴムシートの速度比を以下のように設定し、図１に示した構成のインストレーションラインを用いて厚さ１．４５ｍｍの未加硫ゴムシートの製造し、製造した未加硫ゴムに養生時間を設けることなくチェーファをアセンブルし、６台の自動成形機にてＩＬジョイントアウト率を調べ、改良前、即ちクーリング部を前クーリング部と後クーリングに分ける前のＩＬジョイントアウト率と比較した。なお、前クリーニング部と後クリーニング部における未加硫ゴムの長さの変化率は約１．５％、後クリーニング後の未加硫ゴムシートの温度は約４０℃である。
各部の速度比
カレンダー部：前クーリング部：後クーリング部：ワインダ部＝１００：１０１：９７：９９．５
【００４７】
（２）結果と考察
製造後の未加硫ゴムシートのシュリンクの比率は約３％／ｈであった。表２に各自動成形機毎のＩＬジョイントアウト率を改良前のＩＬジョイントアウト率と併せて示す。
【００４８】
【表２】
2010173223.tif 000004
【００４９】
表２から、改良によって自動成形機による未加硫ゴムシートの製造における各マシーン毎のＩＬジョイントアウト率が約０．７〜１．４％低減されていることが分かる。このようにＩＬジョイントアウト率が低減されたのは、製造後のシュリンクが緩和されたためである。
【００５０】
そして、このようにＩＬジョイントアウト率が低減されることによって、未加硫ゴムシートのリジェクトが低減されると共に、リジェクト品の処理に要する費用等の経費が節減される。
【符号の説明】
【００５１】
１、ａ          カレンダー部
１１            カレンダーロール
１２            第一カレンダー装置
１３            第二カレンダー装置
２、ｃ          クーリング部
２１            前クーリング部
２１ａ、ｂ      冷却ドラム
２１ｂ          保持ロール
２２            後クーリング部
２２ａ、２２ｂ  冷却ドラム
３、ｄ          ワインダ部
３１            搬送コンベア
３２            巻取りロール
Ｓ              未加硫ゴムシート
Ｓ１            第一未加硫ゴムシート
Ｓ２            第二未加硫ゴムシート
【図１】
2010173223.tif 000005
【図２】
2010173223.tif 000006
【図３】
2010173223.tif 000007
【図４】
2010173223.tif 000008
【図５】
2010173223.tif 000009
【図６】
2010173223.tif 000010
【図７】
2010173223.tif 000011